"鉄及び有機構造指向剤を含有してなるβ型ゼオライトを水蒸気濃度3容量以下の雰囲気下、700~900°Cで焼成して得られるSCR触媒。有機構造指向剤の含有量が2重量以上であることを特徴とする請求項1に記載のSCR触媒。鉄及び有機構造指向剤を含有してなるβ型ゼオライトが鉄を1~5重量、有機構造指向剤を10~30重量含み、SiO2/Al2O3モル比が20~50、且つ、平均SEM粒子径が0.3~2.0μmであることを特徴とする請求項1又は請求項2に記載のSCR触媒。焼成温度が800~850°C、焼成保持時間が1時間以上であり、且つ、水蒸気濃度が1容量以下であることを特徴とする請求項1乃至3のいずれかに記載のSCR触媒。請求項1乃至4のいずれかに記載のSCR触媒を用いることを特徴とする窒素酸化物の還元除去方法。本発明の目的は、NOx還元性、特に水熱耐久処理後の低温におけるNOx還元性能が高いSCR触媒、及びその簡便な製造方法を提供するものである。本発明者等は、β型ゼオライトを用いたSCR触媒、特に水熱耐久処理後における低温でのSCR触媒について鋭意検討を重ねた結果、有機構造指向剤を含有したβ型ゼオライトに鉄を担持した後に、特定の条件で焼成処理を行い、触媒化することで、ゼオライトと遷移金属の相互作用を高めることができ、低温、特に200°C以下でのNOx還元性能を極めて高くすることができるSCR触媒が得られることを見出し、本発明を完成するに至ったものである。以下、本発明のSCR触媒について説明する。本発明のSCR触媒はβ型ゼオライトおよび鉄から構成され、鉄及び有機構造指向剤を含有してなるβ型ゼオライトを水蒸気濃度3容量以下の雰囲気下、700~900°Cで焼成して得られることを特徴とするSCR触媒である。特に、焼成温度が800~850°C、焼成保持時間を1時間以上、且つ、水蒸気濃度3容量以下の雰囲気下で熱処理すると、水熱耐久処理後の反応温度200°CでのNOx還元率が高くなり、安定して長時間にわたりNOxを処理することができ、好ましい。本発明のSCR触媒は、鉄を含有してなるβ型ゼオライトが有機構造指向剤を含有する状態で高温で焼成する。これにより、β型ゼオライトと鉄の相互作用が発現して優れた触媒活性を有するSCR触媒が得られる。ゼオライトと鉄の相互作用の詳細は明らかではないが、ゼオライトの構造欠陥シラノールまたはヒドロキシルネストなどと呼ばれるへの鉄の配位、またはゼオライト表面のシラノールと酸化鉄、および水酸化鉄の縮合反応等により発現するためと考えられる。本発明で使用されるβ型ゼオライトのSiO2/Al2O3モル比は特に限定されるものではないが、触媒活性、骨格構造安定の面から20~50であることが好ましく、25~45であることが特に好ましい。また、平均SEM粒子径も特に限定されないが、ゼオライトの熱安定性、及び金属の分散担持、製造の容易さから0.3~2.0μmであることが好ましい。又、β型ゼオライトに含まれる有機構造指向剤の含有量はゼオライトの活性サイトを保持する点から2重量以上であることが好ましく、特に10~30重量であることが好ましい。又、有機構造指向剤の含有量は次式にて算出できる。有機構造指向剤含有量={有機構造指向剤重量/β型ゼオライト乾燥重量有機構造指向剤重量}×100本発明のSCR触媒は鉄及び有機構造指向剤を含有してなるβ型ゼオライトを水蒸気濃度3容量以下の雰囲気下、700~900°Cで焼成して得られるSCR触媒であり、β型ゼオライトに含有されている有機構造指向剤は上記焼成により燃焼して残存しないが、鉄は残存する。鉄はβ型ゼオライトの結晶表面に担持されていることが好ましい。鉄の担持量は限定されないが、1~5重量であることが好ましく、特に2~5重量の範囲が好ましい。又、鉄の含有量は次式にて算出できる。鉄含有量={金属鉄重量/β型ゼオライト乾燥重量金属鉄重量}×100本発明のSCR触媒は、鉄以外に周期律表のVIII族、IB族の元素群の金属、希土類金属、チタニア、ジルコニアを助触媒成分として付加的に含有せしめることもできる。担持方法として、イオン交換法、含浸担持法、蒸発乾固法、沈殿担持法、物理混合法、等の方法を採用することができる。金属担持に用いる原料も硝酸塩、硫酸塩、酢酸塩、塩化物、錯塩、酸化物、複合酸化物など可溶性、不溶性のものがいずれも使用できる。本願発明のSCR触媒は、高い水熱耐久処理後の低温における窒素酸化物NOx還元性能が高いSCR触媒であり、特に、700°C、20時間、10容量水素雰囲気下の水熱耐久処理後の反応温度200°CでのNOx還元率が55以上と高いSCR触媒である。尚、水熱耐久処理後のSCR触媒において、反応温度200°CでのNOx還元率はSCR触媒で重要とされる低温活性、水熱耐久性を判断する指標である。反応温度200°CでのNOx還元率が55以上であれば、安定して長時間にわたりNOxを処理することができる。本発明でいう水熱耐久処理とは、水蒸気を10容量含む空気流通下において温度700°C、20時間、ガス流量/ゼオライト容量比100倍/分で処理することをいう。従来からSCR触媒は水熱耐久処理の性能で評価されることが一般的であるが、その水熱耐久処理としては、特に規格化されたものはない。上記の水熱耐久試験条件はSCR触媒の水熱耐久処理条件として一般的に用いられる条件の範疇であり、特に特殊な条件ではない。なお、β型ゼオライトに限らず、ゼオライトは600°C以上における熱的なダメージは指数関数的に増大するため、700°Cで20時間の水熱耐久処理は、650°Cであれば100~200時間以上、800°Cであれば数時間の処理に相当するものである。本発明のSCR触媒は、シリカ、アルミナ及び粘土鉱物等のバインダーと混合し成形して使用することもできる。成形する際に用いられる粘土鉱物として、カオリン、アタパルジャイト、モンモリロナイト、ベントナイト、アロフェン、セピオライトが例示できる。本発明のSCR触媒は排ガス浄化用触媒として高い性能を有する。本発明のSCR触媒はゼオライトと遷移金属の相互作用を熱処理により高めることで、水熱処理後の特に低温で高いNOx分解性を発揮するものであり、窒素酸化物を含む排ガスと接触させることにより、高度に排ガス浄化することができる。本発明で浄化される窒素酸化物は、例えば一酸化窒素、二酸化窒素、三酸化二窒素、四酸化二窒素、一酸化二窒素、及びそれらの混合物が例示される。好ましくは一酸化窒素、二酸化窒素、一酸化二窒素である。ここで本発明が処理可能な排ガスの窒素酸化物濃度は限定されるものではない。また排ガスには窒素酸化物以外の成分が含まれていてもよく、例えば炭化水素、一酸化炭素、二酸化炭素、水素、窒素、酸素、硫黄酸化物、水が含まれていても良い。具体的には、本発明の方法ではディーゼル自動車、ガソリン自動車、ボイラー、ガスタービン等の多種多様の排ガスから窒素酸化物を浄化することができる。本発明のSCR触媒は還元剤の存在下で窒素酸化物を浄化するものである。還元剤としては排ガス中に含まれる炭化水素、一酸化炭素、水素等を還元剤として利用することができ、更には必要に応じて適当な還元剤を排ガスに添加して共存させても良い。排ガスに添加される還元剤は特に限定されないが、アンモニア、尿素、有機アミン類、炭化水素、アルコール類、ケトン類、一酸化炭素、水素等が挙げられ、特に窒素酸化物の浄化効率をより高めるためには、特にアンモニア、尿素、有機アミン類を用いる。これらの還元剤により、窒素酸化物は無害な窒素に転化され、排ガスを処理することが可能となる。これらの還元剤の添加方法は特に限定されず、還元成分をガス状で直接添加する方法、水溶液などの液状を噴霧し気化させる方法、噴霧熱分解させる方法等を採用することができる。これらの還元剤の添加量は、十分に窒素酸化物が浄化できるように任意に設定することができる。本発明の窒素酸化物の還元除去方法において、SCR触媒と排ガスを接触させる際の空間速度は特に限定されないが、好ましい空間速度は体積基準で500~50万時間-1、更に好ましくは2000~30万時間-1である。次に、本発明のSCR触媒の製造方法について説明する。本発明のSCR触媒は、鉄と有機構造指向剤を含有してなるβ型ゼオライトを水蒸気濃度3容量以下の雰囲気下において700~900°Cで焼成を行うことで製造することができる。β型ゼオライトは、通常、シリカ源、アルミ源、アルカリ、構造指向剤、水の存在化で合成される。構造指向剤はテンプレートとも呼ばれ、ゼオライトのような結晶性酸化物の合成において、該酸化物の構造を誘導ないしは指向させる効力を持つ添加剤である。構造指向剤としてはテトラエチルアンモニウムカチオンを有するテトラエチルアンモニウムヒドロキシド、テトラエチルアンモニウムブロマイド、テトラエチルフルオリド、更にはオクタメチレンビスキヌクリジウム、α,α’-ジキヌクリジウム-p-キシレン、α,α’-ジキヌクリジウム-m-キシレン、α,α’-ジキヌクリジウム-o-キシレン、1、4-ジアザビシクロ[2,2,2]オクタン、1,3,3,N,N-ペンタチル-6-アゾニウムビシクロ[3,2,1]オクタン又はN,N-ジエチル-1,3,3-トリメチル-6-アゾニウムビシクロ[3,2,1]オクタンカチオン等が例示される。特に限定されないが、本発明での有機構造指向剤はテトラエチルアンモニウムヒドロキシドのことを指す。また、有機構造指向剤を用いて合成を行ったβ型ゼオライトは通常10~30重量のその細孔内に保持している。又、本発明で用いる有機構造指向剤を含有してなるβ型ゼオライトにおいては、その有機構造指向剤を予め焼成、溶媒抽出、酸処理等によって、その一部を除いても良い。本発明で用いるβ型ゼオライトは、公知の方法、例えば特開2008-81348号に開示された方法で製造したものが使用できる。本発明のSCR触媒は鉄と有機構造指向剤を含有してなるβ型ゼオライトを水蒸気濃度3容量以下の雰囲気下、700~900°Cで焼成を行い、有機構造指向剤を燃焼により除去し、鉄を残存することによって製造できる。本発明のSCR触媒の製造における焼成時の水蒸気濃度は、3容量以下で行なうことを必須とする。特に1容量以下で行なうことが、鉄とゼオライトの相互作用を阻害する水蒸気による加水分解反応を抑制するために好ましい。3容量を超える水蒸気濃度では、水蒸気による鉄とβ型ゼオライトの相互作用による性能向上ではなく、鉄の凝集が促進され、水熱処理後の耐久活性は低下する。本発明のSCR用触媒の製造における焼成温度は700~900°Cで行なうことを必須とする。特に800~850°Cで行なうことが好ましい。700°C未満では鉄とβ型ゼオライトとの相互作用の促進が十分に進まず、本発明の触媒活性を得ることができない。一方で900°Cを超えるとβ型ゼオライトの結晶崩壊が著しく進行し、触媒活性が低下する。本発明の方法における焼成時間は特に限定されるものではないが、焼成時間が短すぎると鉄とβ型ゼオライトの相互作用が十分に進行しないため、1時間以上保持することが好ましい。本発明の鉄を含有してなるβ型ゼオライトを含んでなるSCR触媒は、水熱蒸気含有雰囲気下の高温での耐久後もSCR触媒性能、特に低温でのNOx還元性に優れる。水熱耐久処理条件SCR触媒を以下の雰囲気下で処理した。温度:700°C時間:20時間ガス中水分濃度:10容量ガス流量/ゼオライト容量比:100倍/分NOx還元率の測定NOx還元率は、以下の条件のガスを所定の温度で接触させた場合の窒素酸化物の還元率とした。SCR触媒は一般的に還元分解するNOガスと還元剤のアンモニアを1:1で含有するガスを用いて評価することが一般的である。本発明で用いたNOx還元条件は、通常SCR触媒のNOx還元性を評価する一般的な条件の範疇に入るものであり、特に特殊な条件ではない。本発明の評価で採用した窒素酸化物還元条件:処理ガス組成NO200ppmNH3200ppmO210容量H2O3容量残りN2バランス処理ガス流量1.5リットル/分処理ガス/触媒容量比1000/分平均SEM粒子径平均SEM粒子径は一般的なSEM観測で求めることができる。本願でのSEM粒子径はレーザー回折散乱式粒子径粒度分布測定装置や、遠心沈降式粒子径粒度分布測定装置で測定される凝集粒子径ではなく、それを構成する一次粒子径のことをさす。倍率15000倍でSEM観測を行い、視野内の粒子100個を無作為に選び、その粒子径をそれぞれ測定し、その個数平均径を算出し、平均SEM粒子径とした。観測倍率:15000倍測定個数:100個算出方法:個数平均径実施例1純水5.0gに硝酸第二鉄九水和物キシダ化学製2.4gを溶解させ、硝酸第二鉄水溶液を作製した。乳鉢を用いて有機構造指向剤としてテトラエチルアンモニウムヒドロキシドを16重量含有するβ型ゼオライトSiO2/Al2O3モル比=29、平均SEM粒子径=0.40μm17.9gと該硝酸鉄水溶液を10分間均一となるよう良く混合した後、熱風式棚段乾燥機を用いて110°Cで12時間乾燥し、鉄担持β型ゼオライト乾燥物を得た。有機構造指向剤重量は燃焼法によるCHN元素分析によって測定を行なった結果、16.0重量であった。該乾燥物8g有姿重量を磁性皿にいれ電気式マッフル炉にて焼成を行なった。乾燥空気水蒸気濃度0.05容量を2.0L/分で吹き込みながら194°C/時間の昇温速度で室温から805°Cまで昇温し、805°Cで1時間保持し焼成を行なった。室温まで冷却した後に該鉄担持β型ゼオライトを取り出し、触媒1を得た。触媒1の組成をICP分析した結果、Fe含有量は2.3重量であった。又、700°C、20時間、10容量水蒸気雰囲気下の水熱耐久処理後におけるNOx還元率は反応温度200°Cで58であった。実施例2水蒸気濃度2容量の空気を2.0L/分で吹き込みながら194°C/時間の昇温速度で室温から805°Cまで昇温し、805°Cで1時間保持し焼成を行なった以外は実施例1と同様にして鉄担持β型ゼオライト乾燥物を得た。鉄担持β型ゼオライト乾燥物における有機構造指向剤重量は燃焼法によるCHN元素分析によって測定を行なった結果、16.0重量であった。該乾燥物8g有姿重量を実施例1と同様にして触媒2を得た。触媒2のICP分析した結果、Fe含有量は2.3重量であった。又、700°C、20時間、10容量水蒸気雰囲気下の水熱耐久処理後におけるNOx還元率は反応温度200°Cで56であった。比較例1有機構造指向剤としてテトラエチルアンモニウムヒドロキシドを16重量含有するβ型ゼオライトSiO2/Al2O3モル比=29、平均SEM粒子径=0.40μmを電気式マッフル炉で600°C、1時間の焼成を行った。この様にして得られた有機構造指向剤を焼成除去したβ型ゼオライトと硝酸鉄溶液とを混合した以外は実施例1と同様にして鉄担持β型ゼオライト乾燥物を得た。鉄担持β型ゼオライト乾燥物における有機構造指向剤重量は燃焼法によるCHN元素分析によって測定を行なった結果、0重量であった。該乾燥物8g有姿重量を実施例1と同様にして比較触媒1を得た。比較触媒1のICP分析した結果、Fe含有量は2.3重量であった。又、700°C、20時間、10容量水蒸気雰囲気下の水熱耐久処理後におけるNOx還元率は反応温度200°Cで52であった。比較例2240°C/時間の昇温速度で室温から500°Cまで昇温し、500°Cで1時間保持し焼成を行なった以外は実施例1と同様にして鉄担持β型ゼオライト乾燥物を得た。鉄担持β型ゼオライト乾燥物における有機構造指向剤重量は燃焼法によるCHN元素分析によって測定を行なった結果、16.0重量であった。該乾燥物8g有姿重量を実施例1と同様にして比較触媒2を得た。比較触媒2のICP分析した結果、Fe含有量は2.3重量であった。又、700°C、20時間、10容量水蒸気雰囲気下の水熱耐久処理後におけるNOx還元率は反応温度200°Cで40であった。比較例3水蒸気濃度10容量の空気を2.0L/分で吹き込みながら194°C/時間の昇温速度で室温から805°Cまで昇温し、805°Cで1時間保持し焼成を行なった以外は実施例1と同様にして鉄担持β型ゼオライト乾燥物を得た。鉄担持β型ゼオライト乾燥物における有機構造指向剤重量は燃焼法によるCHN元素分析によって測定を行なった結果、16.0重量であった。該乾燥物8g有姿重量を実施例1と同様にして比較触媒3を得た。比較触媒3のICP分析した結果、Fe含有量は2.3重量であった。又、700°C、20時間、10容量水蒸気雰囲気下の水熱耐久処理後におけるNOx還元率は反応温度200°Cで39であった。実施例1、2及び比較例1、2、3で得られた触媒1、2及び比較触媒1、2、3の基剤ゼオライトの有機構造指向剤の含有重量重量、焼成温度°C、焼成時水蒸気濃度容量及び水熱耐久処理後の200°CNOx還元率を以下の表1に示す。この表には、構造指向剤を16含み、水蒸気濃度2容量以下の雰囲気下で、805°Cで1時間保持し焼成を行なった触媒1、2は、水熱耐久処理後の200°CNOx還元率が他の比較触媒1,2,3と比較して56以上と高いことが示されている。"